Brevet FR2665203A1 — publié le 19920131

L'invention concerne un procédé de traitement d'un article en matériau poreux non métallique afin de prévenir son verdissement lorsqu'il est exposé à l'extérieur et elle s'applique notamment à un élément de couverture de bâtiment, en particulier une tuile de terre cuite. Depuis quelques années, on constate que le verdissement provoqué par la fixation de végétaux tels qu'algues, mousses, lichens, sur tous les matériaux à ltexception des métaux, s'accroît puisqu'il intéresse même quelquefois des toitures déjà anciennes qui n'ont jamais verdi. On sait que l'incorporation de composés de cuivre dans un matériau de construction poreux non métallique peut avoir une action préventive contre la croissance des végétaux. L'incorporation d'un composé de cuivre pose dans la pratique un triple problème puisqu'il faut que la technique d'incorporation soit aussi peu coûteuse que possible du fait qu'elle s'applique à des produits eux-mêmes peu coûteux, notamment lorsqu'il s'agit de tuiles, que la technique permette d'introduire une quantité suffisante d'agent actif dans l'article et que cet agent soit emprisonné d'une manière telle que sa libération soit suffisante pour être efficace et non excessive pour que l'efficacité se maintienne suffisamment longtemps pendant la durée de service de l'article. On a déjà proposé différents procédés de traitement mais aucun d'entre eux n'apporte une solution jugée véritablement satisfaisante au problème posé. Ainsi, le procédé préconisé dans la publication de demande de brevet internationale WO-81/03142 serait, à priori, trop coûteux pour être appliqué à des tuiles de couverture car il nécessite deux traitements successifs. Le procédé décrit dans la publication de demande de brevet français FR-A 2 601 684 est un procédé en une seule étape qui évite, de ce point de vue, l'inconvénient du procédé décrit dans la publication WO-81/03142. Pour éviter que le sel fongicide qui se trouve présent à l'état soluble dans les pores de l'article soit libéré trop rapidement, le procédé implique l'hydrofugation de l'article au moyen d'une solution de silicone, ce qui contribue à élever notablement le coût du procédé. La présente invention vise à éviter ces inconvénients tout en conservant l'avantage d'un traitement en une seule étape. On y parvient, selon l'invention, en traitant l'article en matériau poreux non métallique au moyen d'une solution de sulfate de cuivre et d'ammoniaque, de façon à former dans les pores de l'article un hydroxyde de cuivre très peu soluble. Le traitement est réalisé au trempage ou par pulvérisation. L'ammoniaque forme, avec le sulfate de cuivre, un complexe cupro-aminé soluble ce qui permet d'introduire l'élément cuivre dans les pores de l'article ; au secnage, l'eau de ta solution et l'ammoniaque en excès s'évaporent, le pH du milieu diminue et le complexe se transforme en hydroxyde de cuivre très peu soluble. L'article n'étant pas hydrofugé, l'eau de pluie ou de ruissellement peut pénétrer librement dans ces pores et dissoudre progressivement de faibles quantités de sel fongicide en libérant les ions cuivre. La composition de la solution destinée au traitement est choisie suivant la porosité de matériau à protéger. En général, la teneur en sulfate de cuivre (calculée en sulfate anhydre) de la solution de traitement est de préférence dans la gamme de 2 à 12% en poids et la teneur en ammoniaque (généralement concentrée à 20% de NH3) est de préférence égale à au moins deux fois la teneur en sulfate de cuivre, en restant dans la gamme 4-24% en poids. Si la teneur en sulfate est calculée en sulfate de cuivre hydraté (à 5H20), on utilise de préférence de 3 à 18% de sel hydraté. La présente invention s'applique aux articles les plus variés susceptibles d'être exposés aux intempéries comme notamment : éléments de couverture, matériaux de construction, éléments décoratifs extérieurs, bardages, mobilier de jardin. REVENDICATIONS 1. Procédé de traitement d'un article en matériau poreux non métallique au moyen de sulfate de cuivre, notamment un élément de couverture, en particulier une tuile de terre cuite, caractérisé en ce qu'on traite l'article au moyen d'une solution de sulfate de cuivre et d'ammoniaque de façon à former dans les pores de l'article, après séchage, un hydroxyde de cuivre très peu soluble. 2. Procédé selon la revendication 1, caractérisé en ce que la solution de traitement comprend une teneur en poids de sulfate de cuivre (anhydre) comprise dans la gamme de 2 à 12%. 3. Procédé selon la revendication 1 ou 2, caractérisé en ce qu'on utilise une solution de traitement ayant une teneur en ammoniaque au moins égale à deux fois la teneur en sulfate de cuivre. 4. Procédé selon la revendication 1 ou 2, caractérisé en ce qu'on utilise une solution de traitement ayant une teneur en ammoniaque comprise dans la gamme 4-24 % en poids. 5. Les articles en matériau poreux non métalliques ayant subi un procédé de traitement selon l'une des revendications 1 à 4. 6. Articles selon la revendication 5, caractérisés en ce qu'il s'agit d'un élément de couverture, notamment d'un élément de couverture en terre cuite.